(57)【要約】　　　（修正有）【課題】　付け爪において、多彩な金属光沢模様をもって塗料塗布や模様状小片の貼着によっては得られない美的装飾性をもたせ、且つ不衛生な黴の発生の防止を図る。【解決手段】　付け爪１は、合成樹脂により成形された爪片１０の表面にチタン、ニオブ、アルミニウム、タンタル、ハフニゥム、又はジルコニウム並びにそれらの合金等のバルブメタルの被覆層１１が氣相めっきで形成され、被覆層の表面が陽極酸化により酸化膜１２にされている。付け爪の端縁部にピアスピン連結用小孔を形成してピアスピンを取り付けると、ピアスに利用できる。【選択図】　図２
0003100446.tif 000002
【実用新案登録請求の範囲】
【請求項１】
合成樹脂により成形された爪片の表面にチタン、ニオブ、アルミニウム、タンタル、ハフニゥム、又はジルコニウム並びにそれらの合金等のバルブメタルの被覆層が形成され、被覆層の表面が陽極酸化により酸化膜にされている付け爪。
【請求項２】
端縁部にピアスピン連結用小孔が形成されている請求項１に記載の付け爪。
【考案の詳細な説明】
【技術分野】
【０００１】
　この考案は、装身具としての着脱自在の付け爪に関するものである。
【背景技術】
【０００２】
　従来の装身具としての着脱自在の付け爪は、爪形状のプラスチック片の表面に塗料をもって模様等を描くか又は模様状の小片を貼着するかして装飾が施されている。
【特許文献１】特開平６−３０６６８５号公報
【非特許文献１】Ｋ．Ｋｕｒｏｄａ　Ａｂｓｔｒａｃｔ　ｏｆ　Ｓｕｒｆａｃｅ　Ｅｎｇｉｎｅｅｒｉｎｇ　２００１　ｐ１８１（Ｎａｇｏｙａ）
【考案の開示】
【考案が解決しようとする課題】
【０００３】
　上記の従来の付け爪は、合成樹脂の爪片に塗料をもって模様等を描くか又は模様状の小片を貼着するかして装飾が施されているので、その美的装飾性に限度があり、基端縁部等の指の爪に黴が発生し、清浄の必要がある。
【０００４】
　この考案は、付け爪において、多彩な金属光沢をもって塗料塗布や模様状小片の貼着によっては得られない美的装飾性をもたせ、且つ不衛生な黴の発生を防止しようとするのである。
【課題を解決するための手段】
【０００５】
　この考案の付け爪は、合成樹脂により成形された爪片の表面にチタン、ニオブ、アルミニウム、タンタル、ハフニゥム、又はジルコニウム並びにそれらの合金等のバルブメタルの被覆層が形成され、被覆層の表面がアノード酸化により干渉色模様が発色する酸化膜にされ、更に場合によっては、付け爪の端縁部には、ピアスピン連結用小孔が形成されている。
【考案の効果】
【０００６】
　この考案の付け爪は、チタンの干渉色模様により多彩な金属光沢、例えば虹色の金属光沢をもち、高度な装飾性を具備するものである。
　そして、金属の被膜により防黴性・滅菌性を具備するので、装着時において爪の根元の衛生が保たれる。
【０００７】
　又、端縁部に小孔を形成させることにより、ピアスピンを取り付け、もって高度な装飾性をもつピアスとしても利用することができる。
【考案を実施するための最良の形態】
【０００８】
　この考案の実施の形態における付け爪を図面に従って説明する。
　付け爪１は、合成樹脂により成形された爪片１０の表面にチタン、ニオブ、アルミニウム、タンタル、ハフニゥム、又はジルコニウム並びにそれらの合金等のバルブメタルの被覆層１１が形成され、更に被覆層１１の表面がアノード酸化により酸化膜１２にされている。
　その酸化膜１２が干渉色、即ち虹状多色に発色し、多彩な金属光沢模様を具現し、付け爪１に高度な装飾性をもたらすのである。
【０００９】
　一般に、付け爪は接着剤で指の爪の上に貼着するのであるが、合成樹脂のみの付け爪の場合、長期間、貼着しておくと付け爪基端縁部の指の爪の方に黴が発生することがあるが、バルブメタルの被覆層１１が形成されていると、金属の抗菌性のため、黴の発生の恐れはない。
【００１０】
更に、付け爪１の端縁部に適宜に位置に小孔１３が形成されている場合には、その小孔１３にピアスピン（フック状ピアスピン２１、虫ピン状ピアスピン２２等）を取り付けることにより、付け爪１は、高度な装飾性をもつピアスとしても利用することができる。
【００１１】
　付け爪１の製造においては、合成樹脂材から爪片１０を成形し、その外側表面にチタン、ニオブ、アルミニウム、タンタル、ハフニゥム、又はジルコニウム並びにそれらの合金等のバルブメタルを気相めっきにより被覆して、バルブメタル被覆層を形成する。
　バルブメタル被覆層の形成は、爪片１０の両面でも片面でもよい。
【００１２】
　バルブメタルとしては、実用上、特にチタン及びニオブが好ましく、気相めっきの方法としては、スパッタリング、真空蒸着、又はイオンプレイティング等があるが、実用上はスパッタリングが最適である。
【００１３】
　バルブメタル被覆層は、従来にない金属光沢を呈する。そのバルブメタル被覆層の表面に対し、陽極電解により干渉色模様を発生させる。
　即ち、バルブメタル被覆層を陽極とし、電解液を含浸保持した多孔質体又は毛細管体を陰極として、両者間に直流電圧を印加して両者を接触させながら平面的に相体移動する。
　　それにより、バルブメタル被覆層の表面には、酸化膜が形成されて干渉色模様が発生する。
【００１４】
　干渉色の色は酸化膜の厚さにより異なり、又、酸化膜の厚さは陽極電解の条件、即ち印加電圧の大きさ、同一個所の通電時間、又は陽極と陰極との接触圧により変化する。
　例えば、バルブメタルとしいて、チタンを用いて、燐酸水溶液により陽極酸化すると、１０ボルトで黄色（金属光沢面であるので視覚的には金色）、２０ボルトで紫色、３０ボルトで青色、４０ボルトで空色、５０ボルトで淡金色、６０ボルトで金色、７０ボルトで濃金色、８０ボルトで淡赤色、９０ボルトで赤青色、１００ボルトで赤紫色となる。
【００１５】
　バルブメタルがニオブの場合、６０ボルトまではチタンと同様であるが、７０ボルトで赤色、８０ボルトで濃青色、９０ボルトで緑色、１００ボルトで草色となる。
　従って、酸化膜に対する陽極電解の条件を変化させることにより酸化膜、即ち付け爪１の表面の干渉色模様は、複雑多様になり、付け爪１に高度な装飾性をもたらすのである。
【実施例１】
【００１６】
　市販の合成樹脂製の付け爪にスパッタリングによりチタンを約２ミクロン被覆して、燐酸１パーセント溶液中で爪片を陽極として１０ボルト印加でチタン被覆層表面を陽極酸化すると金色の付け爪となった。
【実施例２】
【００１７】
　実施例１の付け爪を燐酸１パーセント溶液中に３分の２まで浸漬した状態で、２０ボルト印加で陽極酸化し、更に３分の１まで浸漬した状態で、３０ボルト印加で陽極酸化すると、金色、紫色、青色の三段の金属光沢面の付け爪となった。
【実施例３】
【００１８】
　市販の合成樹脂製の付け爪にスパッタリングによりニオブを被覆して、クエン酸を含浸させ、陰極に接続した筆をもって、７０ボルト印加の下で陽極に接続した爪片の被覆層表面を適宜接触運筆し陽極酸化すると赤色の付け爪となった。その赤色の付け爪に対して同じように９０ボルト印加の下で爪片の被覆層表面を筆をもって適宜接触運筆し陽極酸化することにより赤地に緑色水玉模様を出現することができた。
【実施例４】
【００１９】
　市販の合成樹脂のみの付け爪と実施例１の付け爪との夫々を接着剤で指の爪の上に貼着し、放置しておいたところ、市販の付け爪には１１日目に付け爪基端縁部の指の爪の方に黴が発生したが、実施例１の付け爪のほうには、黴の発生はなく、３週間後においても何ら変化が認められなかった。
【図面の簡単な説明】
【００２０】
【図１】この考案の実施の形態における付け爪及びピアスピンの正面図である。
【図２】この考案の実施の形態における付け爪の断面図である。
【符号の説明】
【００２１】
　　　　　１　付け爪
　　　　　１０　爪片
　　　　　１１　バルブメタルの被覆層
　　　　　１２　酸化膜
　　　　　１３　小孔
　　　　　２１　フック状ピアスピン
　　　　　２２　虫ピン状ピアスピン
【図１】
0003100446.tif 000003
【図２】
0003100446.tif 000004